(57)【要約】【課題】本発明は、識別層の耐候性に優れる樹脂管を目的とする。【解決手段】筒状の本体１０と、本体１０の外面に一体に形成され、本体１０の管軸Ｏ１方向に延びる１以上の識別層２０とを備え、識別層２０は、本体１０との色差（ΔＥ）が１以上であり、識別層２０は、下記条件を満たす樹脂管１。＜条件＞  サンシャインウェザーメーターで前記識別層２０を含む試験片を３．５ＧＪ／ｍ２照射した後の示差走査熱量測定（ＤＳＣ）における酸化誘導時間（ＯＩＴ）が１０分以上である。【選択図】図１
2019158071.tif 000002
【特許請求の範囲】
【請求項１】
筒状の本体と、前記本体の外面に一体に形成され、前記本体の管軸方向に延びる１以上の識別層とを備え、
前記識別層は、前記本体との色差（ΔＥ）が１以上であり、
前記識別層は、下記条件を満たす樹脂管。
＜条件＞
サンシャインウェザーメーターで前記識別層を含む試験片を３．５ＧＪ／ｍ２照射した後の示差走査熱量測定（ＤＳＣ）における酸化誘導時間（ＯＩＴ）が１０分以上である。
【請求項２】
前記本体の光の吸収波長が、６００ｎｍ以上８００ｎｍ以下であり、
前記識別層の光の吸収波長が、４００ｎｍ以上６００ｎｍ未満である、請求項１に記載の樹脂管。
【請求項３】
前記本体の光の吸収波長が、４００ｎｍ以上６００ｎｍ未満であり、
前記識別層の光の吸収波長が、６００ｎｍ以上８００ｎｍ以下である、請求項１に記載の樹脂管。
【発明の詳細な説明】
【技術分野】
【０００１】
本発明は、配水管に用いられる樹脂管に関する。
【背景技術】
【０００２】
従来、水道管、ガス管等には、耐久性、耐食性、可撓性に優れ、軽量で施工性に優れることから、ポリエチレン管等の樹脂管が多用されている。水道管の施工は夜間や暗所で行われることもあり、暗所においても容易に視認可能な樹脂管が要求されている。加えて、樹脂管の内径や用途に応じた管種の違いを容易に識別するために、識別可能な樹脂管の要求がある。
【０００３】
暗所においても容易に視認可能な樹脂管として、特許文献１には、管本体外面に管本体と一体的に成形された発光材料及び金属材料を含むライン状のマーキング層を備える樹脂管が紹介されている。
特許文献１の発明によれば、暗所における樹脂管の視認性の向上が図られている。
【先行技術文献】
【特許文献】
【０００４】
【特許文献１】特開２０１４−１８８７５７号公報
【発明の概要】
【発明が解決しようとする課題】
【０００５】
前記マーキング層等の識別層の厚さは、本体の厚さに比べて薄い。そのため、識別層の耐候性が低いと、光劣化により、識別層が管本体外面から剥がれやすい。加えて、識別層の耐候性が低いと、識別層の色調が変化して、樹脂管の管種の違いが識別しにくくなる。
そこで、本発明は、識別層の耐候性に優れる樹脂管を目的とする。
【課題を解決するための手段】
【０００６】
上記課題を解決するために、本発明は以下の態様を有する。
［１］筒状の本体と、前記本体の外面に一体に形成され、前記本体の管軸方向に延びる１以上の識別層とを備え、前記識別層は、前記本体との色差（ΔＥ）が１以上であり、前記識別層は、下記条件を満たす樹脂管。
＜条件＞
サンシャインウェザーメーターで前記識別層を含む試験片を３．５ＧＪ／ｍ２照射した後の示差走査熱量測定（ＤＳＣ）における酸化誘導時間（ＯＩＴ）が１０分以上である。
［２］前記本体の光の吸収波長が、６００ｎｍ以上８００ｎｍ以下であり、前記識別層の光の吸収波長が、４００ｎｍ以上６００ｎｍ未満である、［１］に記載の樹脂管。
［３］前記本体の光の吸収波長が、４００ｎｍ以上６００ｎｍ未満であり、前記識別層の光の吸収波長が、６００ｎｍ以上８００ｎｍ以下である、［１］に記載の樹脂管。
【発明の効果】
【０００７】
本発明の樹脂管によれば、識別層の耐候性に優れる。
【図面の簡単な説明】
【０００８】
【図１】本発明の一実施形態に係る樹脂管を示す要部斜視図である。
【図２】図１のＩＩ−ＩＩ線断面図である。
【発明を実施するための形態】
【０００９】
［樹脂管］
本発明の樹脂管は、筒状の本体と、本体の外面に形成された識別層とを備える。
以下、一実施形態に係る樹脂管について、図面を参照して説明する。
【００１０】
図１に示すように、樹脂管１は、筒状の本体１０と、４つの識別層２０とを備える。
識別層２０は、本体１０の外面に位置している。識別層２０は、帯状である。識別層２０は、本体１０の管軸Ｏ１方向に延びている。識別層２０は、本体１０と一体に形成されている。
図２に示すように、４つの識別層２０は、本体１０の管軸Ｏ１を中心に、９０°間隔で環状に位置している。
【００１１】
本体１０の長さＬ１は、樹脂管１の用途に応じて決定され、例えば、２ｍ以上１０ｍ以下が好ましい。長さＬ１は、一方の開口端から他方の開口端までの距離である。
本体１０の内径Ｒ１は、樹脂管１の用途に応じて決定され、例えば、１０ｍｍ以上６００ｍｍ以下が好ましい。
本体１０の厚さｄ１は、樹脂管１の用途に応じて決定され、例えば、１ｍｍ以上５０ｍｍ以下が好ましい。
【００１２】
本体１０を構成する樹脂（第一の樹脂）としては、特に限定されず、例えば、高密度ポリエチレン、中密度ポリエチレン、架橋ポリエチレン、ポリプロピレン、ポリブテン等のポリオレフィン系樹脂、ポリフェニレンスルフィド、ポリエチレンテレフタラート、塩化ビニル等が挙げられる。
第一の樹脂は、成形性、コストの観点から、高密度ポリエチレン、中密度ポリエチレン、架橋ポリエチレンが好ましく、高密度ポリエチレン、中密度ポリエチレンがより好ましい。
これらの第一の樹脂は、１種を単独で用いてもよく、２種以上を併用してもよい。
【００１３】
第一の樹脂の質量平均分子量は、１．０×１０２以上１．０×１０６以下が好ましく、１．５×１０２以上３．０×１０５以下がより好ましい。質量平均分子量が上記数値範囲内であると、本体１０は配管として所望する物性を得られやすい。
第一の樹脂の質量平均分子量は、ＪＩＳ  Ｋ  ７２５２−１により測定される。
【００１４】
第一の樹脂の含有量は、本体１０の総質量に対して、９０質量％以上１００質量％以下が好ましい。第一の樹脂の含有量が上記数値範囲内であると、本体１０は配管として所望する物性を得られやすい。
【００１５】
本体１０は、第一の樹脂の他、酸化防止剤、紫外線吸収剤（ＵＶＡ）、光安定剤、顔料等の各種添加剤を含有してもよい。
【００１６】
識別層２０の長さＬ２は、本体１０の長さＬ１と同様である。識別層２０の長さＬ２は、本体１０の長さＬ１と同じでもよいし、異なってもよい。識別層２０は、本体１０の長さＬ１と同等が好ましい。
【００１７】
識別層２０の幅ｗ２は、本体１０の内径Ｒ１に応じて適宜決定され、例えば、２ｍｍ以上５０ｍｍ以下が好ましい。識別層２０の幅ｗ２が上記下限値以上であると、識別層２０を看取しやすい。識別層２０の幅ｗ２が上記上限値以下であると、側面視において、本体１０の色調を看取しやすい。
【００１８】
識別層２０の厚さｄ２は、本体１０の厚さｄ１に応じて適宜決定され、例えば、０．０２ｍｍ以上２．０ｍｍ以下が好ましく、０．０５ｍｍ以上１．０ｍｍ以下がより好ましく、０．１ｍｍ以上０．５ｍｍ以下がさらに好ましい。識別層２０の厚さｄ２が上記下限値以上であると、識別層２０を看取しやすい。識別層２０の厚さｄ２が上記上限値以下であると、樹脂管１の外面を削り取る（スクレープする）ときに、スクレープし忘れを防止しやすい。
なお、スクレープは、樹脂管１を電気融着継手と融着する際に必要となる作業である。
ｄ２／ｄ１で表される厚さ比は、３．０×１０−６以上３．０×１０−２以下が好ましく、３．０×１０−５以上３．０×１０−３以下がより好ましい。
【００１９】
本体１０と、識別層２０とのＪＩＳ  Ｚ８７８１−４：２０１３に規定されたＬ＊ａ＊ｂ＊表色系における色差（ΔＥ）は、１以上であり、５以上が好ましく、１０以上がより好ましい。色差が上記下限値以上であると、本体１０と識別層２０とを識別しやすい。色差の上限値は特に限定されないが、例えば、１００以下とされ、実用上８０以下が好ましい。
色差は、分光色差計（ハンディ型分光色差計「ＮＦ３３３」日本電色工業（株）製）を用いて測定でき、暗室等の周囲を暗くした状況で測定することが好ましい。
ここで、色差（ΔＥ）は、以下の式で算出される。
ΔＥ＝√（（Ｌ１−Ｌ２）２＋（ａ１−ａ２）２＋（ｂ１−ｂ２）２）・・・（１）
なお、式（１）中、Ｌ１、ａ１、ｂ１はそれぞれ本体１０の明度Ｌ、赤色方向の色度ａ、黄色方向の色度ｂを表し、Ｌ２、ａ２、ｂ２はそれぞれ識別層２０の明度Ｌ、赤色方向の色度ａ、黄色方向の色度ｂを表す。
【００２０】
本体１０又は識別層２０のＪＩＳ  Ｚ８７８１−４：２０１３に規定されたＬ＊ａ＊ｂ＊表色系における明度（Ｌ＊）は、３０以上が好ましい。本体１０又は識別層２０の明度（Ｌ＊）が３０以上であると、樹脂管１が設置されるパイプスペース等の暗所でも、本体１０又は識別層２０を視認しやすい。
【００２１】
可視光の範囲における本体１０の光の吸収波長が６００ｎｍ以上８００ｎｍ以下（本体１０の色が濃青色〜黄緑色）である場合、可視光の範囲における識別層２０の光の吸収波長は、４００ｎｍ以上６００ｎｍ未満（識別層２０の色が黄色〜赤色）であることが好ましい。また、可視光の範囲における本体１０の光の吸収波長が４００ｎｍ以上６００ｎｍ未満（本体１０の色が黄色〜赤色）である場合には、可視光の範囲における識別層２０の光の吸収波長は、６００ｎｍ以上８００ｎｍ以下（識別層２０の色が濃青色〜黄緑色）であることが好ましい。本体１０と識別層２０とが上記の組み合わせであると、本体１０と識別層２０との色差を１以上にしやすい。
【００２２】
光の吸収波長が４００ｎｍ以上６００ｎｍ未満（黄色〜赤色）である着色剤は、耐候性が低い傾向がある。このため、後述するように酸化防止剤、紫外線吸収剤、光安定剤等の添加剤の含有量を多くしたり、着色剤自体の含有量を多くしたりするなどして耐候性を向上させることが好ましい。この場合、光の吸収波長が４００ｎｍ以上６００ｎｍ未満の部分は、酸化防止剤や着色剤等の添加量が多くなるため、成形性が低下したり原料コストが高くなったりする傾向がある。
このため、本体１０と識別層２０のうち、単位長さあたりの樹脂管１の外表面積に占める割合の少ないほうを光の吸収波長が４００ｎｍ以上６００ｎｍ未満とすることが好ましい。また、単位長さあたりの樹脂管１の体積に占める割合の少ない識別層２０を光の吸収波長が４００ｎｍ以上６００ｎｍ未満としてもよい。
【００２３】
識別層２０は、下記条件を満たす。
＜条件＞
サンシャインウェザーメーターで前記識別層２０を含む試験片を３．５ＧＪ／ｍ２照射した後の示差走査熱量測定（ＤＳＣ）における酸化誘導時間（ＯＩＴ）が１０分以上である。
【００２４】
識別層２０の上記条件におけるＯＩＴが１０分以上であると、識別層２０は耐候性に優れる。
識別層２０の上記条件におけるＯＩＴは、酸化防止剤等の各種添加剤の種類や量、識別層２０の色調又はこれらの組合せにより調整できる。
ＯＩＴは、高分子材料の酸化劣化を防ぐための酸化防止剤の添加剤効果を示す指標である。ＯＩＴは、時間が大きいほど、酸化防止剤の添加剤効果が高く、高分子材料が酸化劣化しにくいことを意味する。
ＯＩＴは、示差走査熱量測定（ＤＳＣ）装置を用いて、常法により測定できる。
【００２５】
サンシャインウェザーメーターによる暴露試験は、ＪＩＳ  Ｋ７３５０−１−１９９５「プラスチック−実験室光源による暴露試験方法」に従って行うことができる。
実験室光源としては、ＪＩＳ  Ｋ７３５０−２（キセノンアークランプ）、ＪＩＳ  Ｋ７３５０−３（紫外線蛍光ランプ）、又はＪＩＳ  Ｋ７３５０−４（オープンフレームカーボンアークランプ）のいずれかが用いられる。
【００２６】
試験片の形状は、識別層２０を含んでいれば特に限定されず、例えば、本体１０を管軸Ｏ１と垂直方向に任意の長さで切断した筒状や、筒状の試験片をさらに管軸Ｏ１の方向に切断した半円筒状や、半円筒状の試験片をさらに管軸Ｏ１の方向に切断した瓦状が挙げられる。瓦状の試験片を押圧し、平板状にしてもよい。
暴露試験に用いた試験片をそのまま熱管内圧クリープ試験に使用できるため、試験片の形状は、筒状が好ましい。
【００２７】
識別層２０を構成する樹脂（第二の樹脂）は、第一の樹脂と同種の樹脂でもよく、異なる種類の樹脂でもよい。本体１０の外面からの識別層２０の剥がれにくさの観点から、第二の樹脂は、第一の樹脂と同種の樹脂が好ましい。
第二の樹脂としては、第一の樹脂と同様の樹脂が挙げられ、高密度ポリエチレン、中密度ポリエチレン、架橋ポリエチレンが好ましく、高密度ポリエチレン、中密度ポリエチレンがより好ましい。
第二の樹脂は、１種を単独で用いてもよく、２種以上を併用してもよい。
【００２８】
第二の樹脂の質量平均分子量は、１．０×１０２以上１．０×１０６以下が好ましく、１．５×１０２以上３．０×１０５以下がより好ましい。質量平均分子量が上記数値範囲内であると、識別層２０の耐候性を向上しやすい。
第二の樹脂の質量平均分子量は、第一の樹脂と同様に測定される。
【００２９】
第二の樹脂の含有量は、識別層２０の総質量に対して、１．０×１０−５質量％以上１０質量％以下が好ましい。第二の樹脂の含有量が上記数値範囲内であると、識別層２０は配管として所望する物性を得られやすい。
【００３０】
識別層２０は、耐候性を向上する観点から、酸化防止剤を含有することが好ましい。酸化防止剤としては、例えば、フェノール系酸化防止剤、リン系酸化防止剤、イオウ系酸化防止剤、アミン系酸化防止剤、ラクトン系酸化防止剤等が挙げられる。
【００３１】
フェノール系酸化防止剤は、ヒンダードフェノール系酸化防止剤であることが好ましい。ヒンダードフェノール系酸化防止剤としては、ペンタエリスリトールテトラキス［３−（３，５−ジ−ｔｅｒｔ−ブチル−４−ヒドロキシフェニル）プロピオネート］、チオジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、Ｎ，Ｎ’−ヘキサン−１，６−ジイルビス［３−（３，５−ジ−ｔｅｒｔ−ブチル−４−ヒドロキシフェニル）プロピオンアミド］、３，５−ビス（１，１−ジメチルエチル）−４−ヒドロキシアルキルエステル（側鎖アルキル基の炭素数７〜９）、３，３’，３’’，５，５’，５’’−ヘキサ−ｔｅｒｔ−ブチル−ａ，ａ’，ａ’’−（メシチレン−２，４，６−トリイル）トリ−ｐ−クレゾール、４，６−ビス（ドデシルチオメチル）−ｏ−クレゾール、４，６−ビス（オクチルチオメチル）−ｏ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス［（４−ｔｅｒｔ−ブチル−３−ヒドロキシ−２，６−キシリル）メチル］−１，３，５−トリアジン−２，４，６（１Ｈ，３Ｈ，５Ｈ）−トリオン、２，６−ジ−ｔｅｒｔ−ブチル−４−［４，６−ビス（オクチルチオ）−１，３，５−トリアジン２−イルアミノ］フェノール、ジエチル［｛３，５−ビス（１，１−ジメチルエチル）−４−ヒドロキシフェニル｝メチル］ホスフォネート等が挙げられる。
【００３２】
リン系酸化防止剤としては、トリス（２，４−ジ−ｔｅｒｔ−ブチルフェニル）フォスファイト、トリス［２−［［２，４，８，１０−テトラ−ｔｅｒｔ−ブチルジベンゾ［ｄ，ｆ］［１，３，２］ジオキサフォスフェフィン−６−イル］オキシ］エチル］アミン、ビス（２，４−ジ−ｔｅｒｔ−ブチルフェニル）ペンタエリスリトールジフォスファイト、ビス［２，４−ビス（１，１−ジメチルエチル）−６−メチルフェニル］エチルエステル亜リン酸、テトラキス（２，４−ジ−ｔｅｒｔ−ブチルフェニル）（１，１−ビフェニル）−４，４’−ジイルビスホスフォナイト等が挙げられる。
ラクトン系酸化防止剤としては、３−ヒドロキシ−５，７−ジ−ｔｅｒｔ−ブチル−フラン−２−オンとｏ−キシレンとの反応生成物等が挙げられる。
【００３３】
酸化防止剤の含有量は、識別層２０の総質量に対して、１０ｐｐｍ（ｐｐｍは質量基準。以下同様とする。）以上５０００ｐｐｍ以下が好ましく、１００ｐｐｍ以上２０００ｐｐｍ以下がより好ましく、３００ｐｐｍ以上１５００ｐｐｍ以下がさらに好ましい。酸化防止剤の含有量が上記下限値以上であると、識別層２０の耐候性を向上しやすい。酸化防止剤の含有量が上記上限値以下であると、他の添加剤の含有量とのバランスに優れ、識別層２０の物性を良好にしやすい。
酸化防止剤は、１種を単独で用いてもよく、２種以上を併用してもよい。
【００３４】
識別層２０は、耐候性を向上する観点から、紫外線吸収剤（ＵＶＡ）を含有することが好ましい。紫外線吸収剤としては、例えば、ベンゾフェノン系紫外線吸収剤、サルマレート系紫外線吸収剤、ベンゾコート系紫外線吸収剤、ベンゾトリアゾール系紫外線吸収剤、シアノアクリレート系紫外線吸収剤、クエンチャー等が挙げられる。
紫外線吸収剤としては、ポリエチレン又はポリプロピレンに対しては、ベンゾフェノン系紫外線吸収剤、ベンゾトリアゾール系紫外線吸収剤が特に好ましい。
ベンゾフェノン系紫外線吸収剤としては、２−ヒドロキシ−４−メトキシ−ベンゾフェノン等が挙げられる。
ベンゾトリアゾール系紫外線吸収剤としては、２−（２−ヒドロキシ−５−メチルフェニル）ベンゾトリアゾール（Ｓｕｍｉｓｏｒｂ２００、住化ケムテックス（株）製）、２−（２−ヒドロキシ−５−ｔ−ブチル−５−メチルフェニル）−５−クロロベンゾトリアゾール（Ｔｉｎｕｖｉｎ３２６、ＢＡＳＦ社製）、２−（２−ヒドロキシ−３，５−ジ−ｔ−ブチルフェニル）−５−クロロベンゾトリアゾール（Ｔｉｎｕｖｉｎ３２７、ＢＡＳＦ社製）、２−（２−ヒドロキシ−３，５−ジ−ｔ−アミルフェニル）ベンゾトリアゾール（Ｔｉｎｕｖｉｎ３２８、ＢＡＳＦ社製）等が挙げられる。
【００３５】
紫外線吸収剤の含有量は、識別層２０の総質量に対して、１０ｐｐｍ以上１０００ｐｐｍ以下が好ましく、５０ｐｐｍ以上８００ｐｐｍ以下がより好ましく、８０ｐｐｍ以上４００ｐｐｍ以下がさらに好ましい。紫外線吸収剤の含有量が上記下限値以上であると、識別層２０の耐候性を向上しやすい。紫外線吸収剤の含有量が上記上限値以下であると、他の添加剤の含有量とのバランスに優れ、識別層２０の物性を良好にしやすい。
紫外線吸収剤は、１種を単独で用いてもよく、２種以上を併用してもよい。
【００３６】
識別層２０は、耐候性を向上する観点から、光安定剤を含有することが好ましい。光安定剤としては、例えば、サリチル酸エステル系光安定剤、ベンゾフェノン系光安定剤、ベンゾトリアゾール系光安定剤、シアノアクリレート系光安定剤、ヒンダードアミン系光安定剤（ＨＡＬＳ）等が挙げられる。
光安定剤としては、ヒンダードアミン系光安定剤が好ましい。
ヒンダードアミン系光安定剤としては、テトラキス（１，２，２，６，６−ペンタメチル−４−ピペリジル）ブタン−１，２，３，４−テトラカルボキシレート（（株）ＡＤＥＫＡ製、商品名「アデカスタブＬＡ−５２」）、２，２，６，６−テトラメチル−４−ピペリジルメタクリレート（（株）ＡＤＥＫＡ製、商品名「アデカスタブＬＡ−８７」）、ビス（２，２，６，６−テトラメチル−４−ピペリジル）セバケート（（株）ＡＤＥＫＡ製、商品名「アデカスタブＬＡ−７７Ｙ」、商品名「アデカスタブＬＡ−７７Ｇ」）等が挙げられる。
【００３７】
光安定剤の含有量は、識別層２０の総質量に対して、１０ｐｐｍ以上１０００ｐｐｍ以下が好ましく、５０ｐｐｍ以上８００ｐｐｍ以下がより好ましく、８０ｐｐｍ以上４００ｐｐｍ以下がさらに好ましい。光安定剤の含有量が上記下限値以上であると、識別層２０の耐候性を向上しやすい。光安定剤の含有量が上記上限値以下であると、他の添加剤の含有量とのバランスに優れ、識別層２０の物性を良好にしやすい。
光安定剤は、１種を単独で用いてもよく、２種以上を併用してもよい。
【００３８】
識別層２０は、耐候性を向上する観点及び樹脂管の視認性を向上する観点から、カーボンブラックを含有していてもよい。カーボンブラックとしては、ファーネスブラック、アセチレンブラック、チャンネルブラック、サーマルブラック等が挙げられる。
カーボンブラックの含有量は、識別層２０の総質量に対して、１０００ｐｐｍ以上５．０×１０５ｐｐｍ以下が好ましく、２０００ｐｐｍ以上３．０×１０５ｐｐｍ以下がより好ましく、２００００ｐｐｍ以上１．０×１０５ｐｐｍ以下がさらに好ましい。カーボンブラックの含有量が上記下限値以上であると、識別層２０の耐候性を向上し、かつ、本体１０と識別層２０との識別性を向上しやすい。カーボンブラックの含有量が上記上限値以下であると、他の添加剤の含有量とのバランスに優れ、識別層２０の物性を良好にしやすい。
カーボンブラックは、１種を単独で用いてもよく、２種以上を併用してもよい。
【００３９】
識別層２０は、本体１０と識別層２０との識別性を向上する観点から、着色剤を含有していてもよい。着色剤としては、顔料や染料が挙げられ、市販品を用いることができる。
顔料としては、例えば、アゾ系、フタロシアニン系、スレン系、染料レーキ系等の有機顔料；酸化物系、クロム酸モリブデン系、硫化物−セレン化物系、フェロシアン化物系等の無機顔料等が挙げられる。これらの顔料のうち、可視光の範囲における光の吸収波長が５８０〜８００ｎｍであるものが好ましい。
着色剤の種類や含有量は、本体１０及び識別層２０の色に応じて、適宜決定できる。
例えば、本体１０が青色の場合、識別層２０は黄色や赤色が好ましく、着色剤の含有量は、識別層２０の総質量に対して、１ｐｐｍ以上２５０００ｐｐｍ以下が好ましい。着色剤の含有量が上記下限値以上であると、本体１０と識別層２０との識別性を向上しやすい。着色剤の含有量が上記上限値以下であると、他の添加剤の含有量とのバランスに優れ、識別層２０の物性を良好にしやすい。
着色剤は、１種を単独で用いてもよく、２種以上を併用してもよい。
【００４０】
［樹脂管の製造方法］
樹脂管１の製造方法は、共押出成形で本体１０と識別層２０とを成形する工程を含む。
樹脂管１の製造装置としては、例えば、押出成形機と、サイジングダイと、冷却槽と、切断機とを備える製造装置を例示できる。押出成形機は、共押出可能な成形機である。押出成形機は、少なくとも２つの供給口を備える。サイジングダイは、下流に向かうに従い縮径する筒状の部材である。冷却槽は、縮径された樹脂管を冷却し、樹脂を硬化する装置である。冷却槽としては、例えば、水冷式の冷却槽が挙げられる。
【００４１】
上記製造装置を用いた樹脂管１の製造方法の一例を示す。
押出成形機の一の供給口から第一の樹脂と必要に応じて添加剤（第一の樹脂と添加剤とを併せて第一の樹脂組成物ということがある）を投入する。押出成形機の他の供給口から第二の樹脂と添加剤（第二の樹脂と添加剤とを併せて第二の樹脂組成物ということがある）を投入する。第一の樹脂組成物を第一の樹脂の融点以上に加熱し、混練する。第二の樹脂組成物を第二の樹脂の融点以上に加熱し、混練する。次いで、第一の樹脂組成物と第二の樹脂組成物とを押出成形機で筒状に押し出す。第一の樹脂組成物と第二の樹脂組成物とは、別の流路を通流し、次いで合流し、第二の樹脂組成物が識別層２０を形成する。
これにより、本体１０の外面に識別層２０が一体に形成された筒状成形体を得る。
【００４２】
次に、筒状成形体をサイジングダイに挿入する。筒状成形体は、サイジングダイ内を通過するに従い、所望の太さとなる。所望の太さに調整された筒状成形体を冷却槽に挿入する。冷却槽は、筒状成形体を冷却し、樹脂を硬化する。硬化した筒状成形体を所望の長さに切断し、樹脂管１とする。
【００４３】
押出成形機における第一の樹脂組成物への加熱温度は、例えば、１７０℃以上２５０℃以下が好ましく、１８０℃以上２２０℃以下がより好ましい。加熱温度が上記数値範囲内であると、第一の樹脂の熱分解を抑えつつ、良好な流動性を得られる。
押出成形機における第二の樹脂組成物への加熱温度は、第一の樹脂組成物への加熱温度と同様である。
【００４４】
冷却槽における冷却水の温度は、例えば、２０℃以上３０℃以下が好ましい。冷却水の温度が上記範囲内であれば、筒状成形体を十分に硬化できる。
【００４５】
樹脂管１の本体１０の内径Ｒ１、本体１０の厚さｄ１、識別層２０の厚さｄ２、識別層２０の幅ｗ２、識別層２０の数は、押出成形機の金型やサイジングダイの大きさ、形状により調整できる。
【００４６】
以上、説明してきたように、本発明の樹脂管は、本体の管軸方向に延びる識別層を有するため、樹脂管の管種の違いを識別しやすい。本体と識別層との色差が１以上であるため、本体と識別層とを識別しやすい。識別層は、サンシャインウェザーメーターで前記識別層を含む試験片を３．５ＧＪ／ｍ２照射した後のＤＳＣにおけるＯＩＴが１０分以上であるため、耐候性に優れる。
【００４７】
本発明は、上述の実施形態に限定されない。
上述の実施形態は、４つの識別層を備える。本発明はこれに限定されず、識別層が３つ以下でもよいし、５つ以上でもよい。中でも、あらゆる角度で識別層を看取できるように、識別層の数は４以上が好ましく、４以上８以下がより好ましく、４以上６以下がより好ましい。
【００４８】
上述の実施形態では、４つの識別層が管軸を中心に９０°間隔で位置している。即ち、４つの識別層は、等間隔である。しかしながら、本発明はこれに限定されず、各識別層の間隔が異なってもよい。
【００４９】
上述の実施形態では、直線の帯状の識別層が本体の長さ方向（一方の開口端から他方の開口端に向かう）全域にわたっている。しかしながら、本発明はこれに限定されず、個々の識別層は、破線でもよい。また、識別層は、波型やジグザグ型等、直線でなくてもよい。但し、押出成形機内での第二の樹脂の流動性を高め、より美麗な識別層を得る観点からは、直線の帯状の識別層が好ましい。
【実施例】
【００５０】
次に、実施例により本発明をさらに詳細に説明するが、本発明はこれら実施例に限定されるものではない。
各実施例及び比較例で使用した原料、評価方法は、以下の通りである。
【００５１】
［使用原料］
＜本体＞
第一の樹脂：高密度ポリエチレン（旭化成（株）製、商品名「Ｂ７８０」）。
酸化防止剤：ペンタエリスリト−ルテトラキス［３−（３，５−ジ−ｔｅｒｔ−ブチル−４−ヒドロキシフェニル）プロピオネート］（ＢＡＳＦ社製、商品名「ＩＲＧＡＮＯＸ１０１０」）。
紫外線吸収剤：２’，４’−ジ−ｔｅｒｔ−ブチルフェニル３，５−ジ−ｔｅｒｔ−ブチル−４−ヒドロキシベンゾエート（シプロ化成（株）製、商品名「ＳＥＥＳＯＲＢ７１２」）。
光安定剤：ビス（２，２，６，６−テトラメチル−４−ピペリジル）セバケート（（株）ＡＤＥＫＡ製、商品名「アデカスタブＬＡ−７７Ｙ」）。
顔料：銅フタロシアニンブルー（青色顔料、光の吸収波長６００ｎｍ、トーヨーカラー（株）製）。
＜識別層＞
第二の樹脂：高密度ポリエチレン（旭化成（株）製、商品名「Ｂ７８０」）。
酸化防止剤：ペンタエリスリト−ルテトラキス［３−（３，５−ジ−ｔｅｒｔ−ブチル−４−ヒドロキシフェニル）プロピオネート］（ＢＡＳＦ社製、商品名「ＩＲＧＡＮＯＸ１０１０」）。
紫外線吸収剤：２’，４’−ジ−ｔｅｒｔ−ブチルフェニル３，５−ジ−ｔｅｒｔ−ブチル−４−ヒドロキシベンゾエート（シプロ化成（株）製、商品名「ＳＥＥＳＯＲＢ７１２」）。
光安定剤：ビス（２，２，６，６−テトラメチル−４−ピペリジル）セバケート（（株）ＡＤＥＫＡ製、商品名「アデカスタブＬＡ−７７Ｙ」）。
顔料１：縮合アゾレッド（赤色顔料、光の吸収波長４５０ｎｍ、トーヨーカラー（株）製）。
顔料２：フタロシアニングリーン（緑色顔料、光の吸収波長７５０ｎｍ、トーヨーカラー（株）製）。
カーボンブラック：カーボンブラック（レジノカラー工業（株）製）。
【００５２】
［実施例１〜６、比較例１］
第一の樹脂組成物（第一の樹脂９９．６質量％（第一の樹脂における添加剤の濃度：酸化防止剤１４００ｐｐｍ、紫外線吸収剤１８０ｐｐｍ、光安定剤１８０ｐｐｍ、顔料４２０ｐｐｍ））、及び第二の樹脂組成物（第二の樹脂０．４質量％、第二の樹脂における添加剤の濃度：表１）を共押出成形して、本体と識別層とを備える樹脂管を製造した。第一の樹脂組成物への加熱温度は２００℃、第二の樹脂組成物への加熱温度は２００℃、冷却槽における冷却水の温度は２３℃とした。
本体の外径は１１４ｍｍ、厚さは１３．３ｍｍ、長さは５ｍとした。
識別層の幅は２０ｍｍ、厚さは０．２ｍｍ、長さは５ｍ、識別層の数は、本体の周方向等間隔に４つとした。
得られた樹脂管の本体は非透明の青色、識別層は、非透明の赤色（実施例５は黒色、実施例６は緑色）であり、本体と識別層との色差（ΔＥ）は、実施例１〜４及び比較例１では６４．６、実施例５では２８．７、実施例６では５９．６であった。
得られた樹脂管について、以下の試験を行った。
【００５３】
＜サンシャインウェザーメーターを用いた暴露試験＞
ＪＩＳ  Ｋ  ７３５０−４に従って試験を行った。まず、ＪＩＳ  Ｋ  ７３５０−１に従って作製した試験片を試験槽内の試験片ホルダに取り付けた。均一な暴露状態が確実に得られるように、暴露領域に空き部分がないように試験片を取り付けた。試験片の数は各例につき３個とした。
次に試験機（サンシャインウェザーメーターＳ８０Ｂ、スガ試験機（株）製）を作動させて、試験片を暴露した。試験槽内の空気温度は６０℃であった。試験槽内の空気の相対湿度は５０％であった。水噴霧は行わなかった。光源は、サンシャインカーボンアークランプを用いた。フィルタは、ガラスフィルタを用いた。ガラスフィルタを通した３００〜４００ｎｍの波長域での暴露面の単位面積当たりの放射エネルギーは、３．５ＧＪ／ｍ２であった。放射エネルギーは放射計を用いて測定した。
【００５４】
＜ＤＳＣ装置を用いたＯＩＴ測定＞
日本水道協会（ＪＷＷＡ）規格ＪＷＷＡ  Ｋ  １４４：２００９「水道配水用ポリエチレン管」及びＪＷＷＡ  Ｋ  １４５の附属書Ｂに従って試験を行った。暴露後の試験片の識別層から、１５ｍｇ±０．５ｍｇのサンプルを切り取った。ＤＳＣ装置のセルの窒素流を毎分５０ｍｌ±５ｍｌに設定した。前記セルを毎分２０℃の速度で昇温した後、２００℃±０．５℃で等温走査し、温度を安定させた。温度安定後、酸素雰囲気下に置き換えた。酸化による発熱の最大傾斜点に達するまで、ＤＳＣ曲線を記録した。最大傾斜点におけるＤＳＣ曲線の接線と、ベースラインとの交点からＯＩＴを求めた。結果を表１に示す。
【００５５】
＜熱間内圧クリープ試験＞
配水用ポリエチレンパイプシステム協会規格（ＰＴＣ  Ｋ  ０３：２０１０「水道配水用ポリエチレン管」）に従って試験を行った。供試継手を含む管外径の３倍以上の長さの試験片に水を満たした後、試験温度に保った水中に浸漬し、所定の試験圧力をかけ試験時間保持した。試験温度、試験圧力、試験時間は下記の３条件の通りとした。
（試験条件１）試験温度２０±２℃、試験圧力２．４８ＭＰａ、試験時間１００時間。
（試験条件２）試験温度８０±２℃、試験圧力１．０８ＭＰａ、試験時間１６５時間。
（試験条件３）試験温度８０±２℃、試験圧力１．００ＭＰａ、試験時間１０００時間。
試験は、上記の全ての試験条件について行った。
クリープ性能は以下の評価基準に基づいて評価した。結果を表１に示す。
《評価基準》
○：上記のいずれかの試験条件における試験時間以内に割れ、破損などがない。
×：上記のいずれかの試験条件における試験時間以内に割れ、破損などが発生した。
【００５６】
【表１】
2019158071.tif 000003
【００５７】
表１に示すように、本発明を適用した実施例１〜６は、ＯＩＴが１０分以上で、耐候性に優れることが分かった。また、クリープ性能も「○」で、サンシャインウェザーメーターで試験片を３．５ＧＪ／ｍ２照射した後の樹脂管の物性も良好だった。
一方、各種添加剤の含有量が少なく、ＯＩＴが１０分未満だった比較例１は、クリープ性能が「×」で、耐候性に劣ることが分かった。
【００５８】
本発明の樹脂管によれば、識別層を有し、識別層の耐候性に優れることが分かった。
【符号の説明】
【００５９】
１  樹脂管
１０  本体
２０  識別層
Ｏ１  管軸
【図１】
2019158071.tif 000004
【図２】
2019158071.tif 000005